(57)【特許請求の範囲】
【請求項１】
太陽電池の交互のＮ型及びＰ型エミッタ領域の製造方法であって、
基板上にシリコン層を形成するステップと、
第１のシャドーマスクを介して、複数のＮ型のドーパント不純物原子を前記シリコン層に注入して、複数の第１の注入領域を形成し、前記シリコン層の複数の非注入領域を生じさせるステップと、
前記複数の第１の注入領域に、窒素原子若しくはイオン、炭素原子若しくはイオン、又は酸素原子若しくはイオンを含む補助不純物種を注入し、前記Ｎ型のドーパント不純物原子のみの領域である下部と、前記Ｎ型のドーパント不純物原子及び前記補助不純物種の領域である上部とを有する、変更された複数の第１の注入領域を形成するステップと、
第２のシャドーマスクを介して、複数のＰ型のドーパント不純物原子を前記シリコン層の前記複数の非注入領域の一部に注入して、複数の第２の注入領域を形成し、前記シリコン層の残留する複数の非注入領域を生じさせるステップと、
前記シリコン層の残留する前記複数の非注入領域を選択的エッチングプロセスによって除去し、前記シリコン層の前記変更された複数の第１の注入領域及び前記複数の第２の注入領域を保持するステップと、
前記シリコン層の前記変更された複数の第１の注入領域及び前記複数の第２の注入領域をアニールし、複数のドープされた多結晶シリコンエミッタ領域を形成するステップと、
を含み、
前記シリコン層の残留する前記複数の非注入領域を除去するステップは、前記基板の複数の露出部をテクスチャ化するステップを含む、方法。
【請求項２】
太陽電池のエミッタ領域を製造する方法であって、
基板上にシリコン層を形成するステップと、
前記シリコン層上にカルボシラン層を形成するステップと、
シャドーマスクを介して、複数のドーパント不純物原子を前記カルボシラン層及び前記シリコン層に注入し、複数の注入済みシリコン領域及び対応する前記カルボシラン層の複数の自己整合注入領域を形成し、前記シリコン層の複数の非注入領域及び対応する前記カルボシラン層の複数の非注入領域を生じさせるステップと、
前記シリコン層の前記複数の非注入領域及び前記カルボシラン層の前記複数の非注入領域を除去するステップであって、前記除去中、前記カルボシラン層の複数の注入領域が前記シリコン層の複数の注入領域を保護する、ステップと、
前記シリコン層の前記複数の注入領域をアニールし、複数のドープされた多結晶シリコンエミッタ領域を形成するステップと、
を含む、方法。
【請求項３】
前記シリコン層を形成するステップが、水素化アモルファスシリコン層を形成するステップを有する、請求項１又は２に記載の方法。
【請求項４】
前記水素化アモルファスシリコン層を形成するステップが、プラズマ化学気相成長法（ＰＥＣＶＤ）を使用するステップを含む、請求項３に記載の方法。
【請求項５】
前記シリコン層の前記複数の非注入領域を除去するステップが、水酸化物系ウェットエッチング液を使用して前記基板の複数の露出部をテクスチャ化するステップを含む、請求項１から４のうちいずれか一項に記載の方法。
【請求項６】
前記シリコン層の前記複数の注入領域をアニールするステップが、前記基板の複数の露出部へのリンドーパントドライブを実施するステップを含む、請求項１から５のうちいずれか一項に記載の方法。
【請求項７】
前記シリコン層を形成するステップが、前記基板上に配設された薄い誘電体層上に前記シリコン層を形成するステップを含み、前記基板が単結晶シリコン基板である、請求項１から６のうちいずれか一項に記載の方法。
【請求項８】
シャドーマスクを介して注入するステップが、グラファイトシャドーマスクを介して注入するステップを含み、前記グラファイトシャドーマスクが、前記シリコン層に近接して位置付けされるが、前記シリコン層から離れている請求項１から７のうちいずれか一項に記載の方法。
【請求項９】
太陽電池の交互のＮ型及びＰ型エミッタ領域の製造方法であって、
基板上にシリコン層を形成するステップと、
第１のシャドーマスクを介して、複数の第１の導電型のドーパント不純物原子を前記シリコン層に注入して、複数の第１の注入領域を形成し、前記シリコン層の複数の非注入領域を生じさせるステップと、
第２のシャドーマスクを介して、複数の第２の反対の導電型のドーパント不純物原子を前記シリコン層の前記複数の非注入領域の一部に注入して、複数の第２の注入領域を形成し、前記シリコン層の残留する複数の非注入領域を生じさせるステップと、
前記シリコン層の残留する前記複数の非注入領域を選択的エッチングプロセスによって除去し、前記シリコン層の前記複数の第１の注入領域及び前記複数の第２の注入領域を保持するステップと、
前記シリコン層の前記複数の第１の注入領域及び前記複数の第２の注入領域をアニールし、複数のドープされた多結晶シリコンエミッタ領域を形成するステップと、を含み、
前記シリコン層の前記複数の第１の注入領域及び前記複数の第２の注入領域をアニールするステップが、前記基板の複数の露出部へのリンドーパントドライブを実施するステップを含む、方法。
【請求項１０】
バックコンタクト型太陽電池であって、
受光面及び裏面を有する単結晶シリコン基板と、
前記単結晶シリコン基板の前記裏面上に配設される薄い誘電体層と、
前記薄い誘電体層上に配設される、第１の導電型のドーパント不純物原子がドープされた第１の多結晶シリコンエミッタ領域と、第２の導電型のドーパント不純物原子がドープされた第２の多結晶シリコンエミッタ領域と、
前記第１の多結晶シリコンエミッタ領域及び前記第２の多結晶シリコンエミッタ領域上に配設され、前記第１の多結晶シリコンエミッタ領域及び前記第２の多結晶シリコンエミッタ領域と整合されるカルボシラン層と、
前記カルボシラン層上に配設され、前記第１の多結晶シリコンエミッタ領域と前記第２の多結晶シリコンエミッタ領域とを絶縁する絶縁層と、
前記カルボシラン層及び前記絶縁層を貫通して前記第１の多結晶シリコンエミッタ領域及び前記第２の多結晶シリコンエミッタ領域上に配設される導電性コンタクト構造と、
を備え、
前記カルボシラン層は、前記第１の多結晶シリコンエミッタ領域及び前記第２の多結晶シリコンエミッタ領域と、前記絶縁層との間の同一階層に配置される、バックコンタクト型太陽電池。
【請求項１１】
基板の表面に配設された薄い誘電体層と、
前記薄い誘電体層上に配設された、第１の導電型のドーパント不純物原子がドープされた第１の注入領域と、第２の導電型のドーパント不純物原子がドープされた第２の注入領域とを有するシリコン層と、
前記シリコン層の前記第１の注入領域及び前記第２の注入領域上に配設されたカルボシラン層であって、前記カルボシラン層は前記シリコン層の前記第１の注入領域及び前記第２の注入領域と整合され、および、前記シリコン層の前記第１の注入領域及び前記第２の注入領域とは別個であり且つ区別され、
前記カルボシラン層上に配置され、前記第１の注入領域と前記第２の注入領域とを絶縁する絶縁層と、
前記シリコン層の前記第１の注入領域及び前記第２の注入領域上に前記カルボシラン層及び前記絶縁層を貫通して配設された導電性コンタクト構造と、を備え、
前記カルボシラン層は、前記第１の注入領域及び前記第２の注入領域と、前記絶縁層との間の同一階層に配置される、
太陽電池。
【発明の詳細な説明】
【技術分野】
【０００１】
（関連出願の相互参照）  本願は、２０１３年１２月９日に出願された米国仮特許出願第６１／９１３，６１４号の利益を主張するものであり、その仮特許出願の全体の内容は参照により本明細書に組み込まれる。
【０００２】
本開示の実施形態は再生可能エネルギーの分野におけるものであり、特に、イオン注入を用いた太陽電池エミッタ領域の製造方法、及びその結果得られる太陽電池である。
【背景技術】
【０００３】
太陽電池として公知の光起電力電池は、太陽放射を電気エネルギーに直接変換するためのデバイスとして周知である。一般に、太陽電池は、半導体処理技術を使用して半導体ウェハ上又は基板上に製造され、基板の表面近くにｐ−ｎ接合が形成される。基板の表面に衝突し、これに進入する太陽放射は、基板のバルク内に電子−正孔対を生じる。電子−正孔対は、基板内のｐドープ領域及びｎドープ領域に移動し、これによって、ドープ領域の間に電位差を発生させる。ドープ領域は、太陽電池の導電性領域に接続されて、電流を太陽電池から太陽電池と連結された外部回路へと方向付ける。
【０００４】
効率は、太陽電池が電力を生成する能力に直接関連することから、太陽電池の重要な特性である。同様に、太陽電池を生産する上での効率は、このような太陽電池の費用効果に直接関係する。したがって、太陽電池の効率を向上させるための技術、又は太陽電池の製造における効率を向上させるための技術が、一般的に望ましい。本開示のいくつかの実施形態は、太陽電池構造体を製造するための新規なプロセスを提供することによって、太陽電池の製造効率の増加を可能にする。本開示のいくつかの実施形態は、新規な太陽電池構造体を提供することによって、太陽電池の効率向上を可能にする。
【図面の簡単な説明】
【０００５】
【図１Ａ】本開示の実施形態による、太陽電池の製造における様々な段階の断面図を示す。
【図１Ｂ】本開示の実施形態による、太陽電池の製造における様々な段階の断面図を示す。
【図１Ｃ】本開示の実施形態による、太陽電池の製造における様々な段階の断面図を示す。
【図１Ｄ】本開示の実施形態による、太陽電池の製造における様々な段階の断面図を示す。
【図１Ｅ】本開示の実施形態による、太陽電池の製造における様々な段階の断面図を示す。
【０００６】
【図２】本開示の実施形態による、図１Ａ〜図１Ｅに相当する太陽電池の製造方法における操作を表したフローチャートである。
【０００７】
【図３Ａ】本開示の実施形態による、太陽電池の製造における様々な段階の断面図を示す。
【図３Ｂ】本開示の実施形態による、太陽電池の製造における様々な段階の断面図を示す。
【図３Ｃ】本開示の実施形態による、太陽電池の製造における様々な段階の断面図を示す。
【図３Ｄ】本開示の実施形態による、太陽電池の製造における様々な段階の断面図を示す。
【図３Ｅ】本開示の実施形態による、太陽電池の製造における様々な段階の断面図を示す。
【０００８】
【図４】本開示の実施形態による、図３Ａ〜図３Ｅに相当する太陽電池の製造方法における操作を表したフローチャートである。
【０００９】
【図５Ａ】本開示の一実施形態による、移動するウェハ及び固定されたシャドーマスクを含む、パターン注入用インラインプラットフォームの断面図を概略的に示す。
【００１０】
【図５Ｂ】本開示の一実施形態による、図５Ａの装置内における、グラファイト近接マスクを介した注入シーケンスを示す。
【００１１】
【図６Ａ】本開示の一実施形態による、パターン注入及びキャッピング用インラインプラットフォームの断面図を概略的に示す。
【００１２】
【図６Ｂ】本開示の一実施形態による、図６Ａの装置内における、シリコンコンタクトマスクを介した注入及びキャッピングシーケンスを示す。
【００１３】
【図７Ａ】本開示の実施形態による、太陽電池の製造における様々な段階の断面図を示す。
【図７Ｂ】本開示の実施形態による、太陽電池の製造における様々な段階の断面図を示す。
【図７Ｃ】本開示の実施形態による、太陽電池の製造における様々な段階の断面図を示す。
【図７Ｄ】本開示の実施形態による、太陽電池の製造における様々な段階の断面図を示す。
【図７Ｅ】本開示の実施形態による、太陽電池の製造における様々な段階の断面図を示す。
【図７Ｆ】本開示の実施形態による、太陽電池の製造における様々な段階の断面図を示す。
【図７Ｇ】本開示の実施形態による、太陽電池の製造における様々な段階の断面図を示す。
【００１４】
【図８】本開示の実施形態による、図７Ａ〜図７Ｇに相当する太陽電池の製造方法における操作を表したフローチャートである。
【００１５】
【図９Ａ】本開示の一実施形態による、同じ寸法の整合されたスリットパターンを用いて形成した、変更された第１の注入領域の断面図を示す。
【００１６】
【図９Ｂ】本開示の一実施形態による、同じ寸法の非整合スリットパターンを用いて形成した、変更された第１の注入領域の断面図を示す。
【００１７】
【図９Ｃ】本開示の一実施形態による、より小さな（例えばより狭い）寸法のスリットパターンを用いて形成した、変更された第１の注入領域の断面図を示す。
【００１８】
【図１０】本開示の一実施形態による、移動するウェハ及び固定されたシャドーマスクを含む、パターン注入用インラインプラットフォームの断面図を概略的に示す。
【発明を実施するための形態】
【００１９】
以下の発明を実施するための形態は、本質的には、単なる実例に過ぎず、本主題の実施形態、あるいは、かかる実施形態の応用及び用途を限定することを意図するものではない。本明細書で使用する場合、「例示の」という語は、「例、事例、実例として機能すること」を意味する。本明細書で例示として記載する任意の実施態様は、必ずしも他の実施態様よりも好ましい又は有利であると解釈すべきではない。更には、前述の技術分野、背景技術、概要、若しくは以下の発明を実施するための形態で提示される、明示又は示唆されるいずれの理論によっても、拘束されることを意図するものではない。
【００２０】
本明細書は、「一実施形態」又は「ある実施形態」への言及を含む。「一実施形態では」又は「実施形態では」という語句の出現は、必ずしも、同じ実施形態を指すものではない。特定の機構、構造、又は特性を、本開示と矛盾しない任意の好適な方式で組み合わせることができる。
【００２１】
用語。以下のパラグラフは、本開示（添付の特許請求の範囲を含む）で見出される用語に関する、定義及び／又はコンテキストを提供する。
【００２２】
「備える」。この用語は、変更可能である。添付の特許請求の範囲で使用されるとき、この用語は、更なる構造又は工程を排除するものではない。
【００２３】
「〜ように構成された」。様々なユニット又は構成要素は、１つのタスク又は複数のタスクを実行する「ように構成された」として、説明又は特許請求される場合がある。そのようなコンテキストでは、「〜ように構成された」は、それらのユニット／構成要素が、動作中にそれらのタスク又は複数のタスクを実行する構造を含むことを示すことによって、その構造を含意するために使用される。それゆえ、それらのユニット／構成要素は、指定のユニット／構成要素が現時点で動作可能ではない（例えば、オン／アクティブではない）場合であっても、そのタスクを実行するように構成されていると言うことができる。ユニット／回路／構成要素が、１又は複数のタスクを実行する「ように構成された」と記載することは、そのユニット／構成要素に関して、米国特許法第１１２条第６項が適用されないことを、明示的に意図するものである。
【００２４】
「第１の」、「第２の」など。本明細書で使用するとき、これらの用語は、それらが前に置かれる名詞に関する指標として使用されるものであり、いずれのタイプの（例えば、空間的、時間的、論理的などの）順序付けも暗示するものではない。例えば、「第１の」太陽電池への言及は、この太陽電池が一系列内の一番目の太陽電池であることを必ずしも意味するものではなく、その代わりに、用語「第１の」は、この太陽電池を別の太陽電池（例えば、「第２の」太陽電池）から区別するために使用される。
【００２５】
「結合された」−以下の説明は、素子又はノード又は機構が一体に「結合された」ことを指す。本明細書で使用するとき、明示的に別段の定めがある場合を除き、「結合された」とは、１つの素子／ノード／機構が、別の素子／ノード／機構に、直接的又は間接的に接続される（又は、直接的若しくは間接的に連通する）ことを意味するものであり、これは、必ずしも機械的なものではない。
【００２６】
更には、特定の用語法もまた、参照のみを目的として、以下の説明で使用される場合があり、それゆえ、それらの用語法は、限定的であることを意図するものではない。例えば、「上側」、「下側」、「上方」、及び「下方」などの用語は、参照される図面内での方向を指す。「前部」、「後方」、「後部」、「側部」、「外側」、及び「内側」などの用語は、論考中の構成要素を説明するテキスト及び関連図面を参照することによって明確にされる、一貫性はあるが任意の基準系の範囲内での、構成要素の諸部分の向き及び／又は位置を説明するものである。そのような用語法は、具体的に上述された語、それらの派生語、及び類似の意味の語を含み得る。
【００２７】
「抑制する」−本明細書で使用する場合、抑制する、は効果の低減又は最小化を表すために用いる。構成要素又は機構が、作用、動作、又は状況を抑制すると記載される場合、これらの構成要素又は機構は完全に、結果、又は効果、又は将来の状態が起こらないように完全に阻止してもよい。更に、「抑制する」は、効果、性能、及び／又はそうでなければ発生したであろう効果を低減する又は減少させることも指している。したがって、構成要素、素子、又は機構について結果若しくは状態を抑制すると述べる場合、これらの構成要素、素子、又は機構は必ずしも結果若しくは状態を完全に阻止したり、排除したりするものではない。
【００２８】
イオン注入を使用した太陽電池エミッタ領域の製造の方法及び結果として生じる太陽電池が本明細書で説明される。以下の説明では、本開示の実施形態の完全な理解を提供するために、特定のプロセスフロー操作などの多数の具体的詳細が記載される。これらの具体的な詳細なしに、本開示の実施形態を実践することができることは、当業者には明らかであろう。他の場合には、本開示の実施形態を不必要に不明瞭にしないために、リソグラフィ及びパターニング技術などの、周知の製造技術は詳細に説明されない。更に、図に示された様々な実施形態は、例示的な表示であって、必ずしも原寸に比例して描写されたものではないことを理解されたい。
【００２９】
本明細書においては、太陽電池の製造方法が開示されている。一実施形態においては、太陽電池の交互のＮ型及びＰ型エミッタ領域を製作する方法は、基板上にシリコン層を形成するステップを含む。第１の導電型のドーパント不純物原子が、第１のシャドーマスクを介して、シリコン層内に注入され、第１の注入領域を形成し、シリコン層の非注入領域が生じる。第２の反対の導電型のドーパント不純物原子が、第２のシャドーマスクを介して、シリコン層の非注入領域の一部に注入され、第２の注入領域を形成し、シリコン層の残留非注入領域が生じる。シリコン層の残留非注入領域は選択的エッチングプロセスによって除去され、シリコン層の第１の注入領域及び第２の注入領域は保持される。シリコン層の第１の注入領域及び第２の注入領域がアニールされ、ドープされた多結晶シリコンエミッタ領域が形成される。
【００３０】
別の実施形態では、太陽電池のエミッタ領域の製造方法は、基板上にシリコン層を形成するステップを含む。カルボシラン層が、このシリコン層上に形成される。ドーパント不純物原子が、シャドーマスクを介して、カルボシラン層及びシリコン層内に注入され、注入済みシリコン領域及び対応するカルボシラン層の自己整合注入領域を形成し、シリコン層の非注入領域及び対応するカルボシラン層の非注入領域が生じる。シリコン層の非注入領域及びカルボシラン層の非注入領域は除去される。除去中、カルボシラン層の注入領域はシリコン層の注入領域を保護する。シリコン層の注入領域はアニールされ、ドープされた多結晶シリコンエミッタ領域を形成する。
【００３１】
太陽電池もまた、本明細書に開示されている。一実施形態においては、バックコンタクト型太陽電池は、受光面及び裏面を有する単結晶シリコン基板を含む。薄い誘電体層が単結晶シリコン基板の裏面上に配設される。多結晶シリコンエミッタ領域が薄い誘電体層上に配設される。多結晶シリコンエミッタ領域には不純物原子がドープされる。カルボシラン層が、多結晶シリコンエミッタ領域上に配設され、多結晶シリコンエミッタ領域と整合される。導電性コンタクト構造がカルボシラン層を貫通して多結晶シリコンエミッタ領域上に配設される。
【００３２】
本明細書中に記載される１又は複数の実施形態は、Ｎ＋（例えば、通常、リン又はヒ素をドープした）ポリシリコンエミッタ層及びＰ＋（例えば、通常、ホウ素をドープした）ポリシリコンエミッタ層の１つ又は両方を生じさせるためのイオン注入技術の使用を含む、高効率のオールバックコンタクト型太陽電池デバイスを製造するための簡略化されたプロセスフローを提供する。一実施形態においては、製造法には、必要なドーパント型の原子をエミッタ層に導入するだけでなく、エミッタ層上の薄い表面層のウェットエッチング特性の十分な変化も引き起こし、薄い表面層を、エミッタ層のすべての非注入領域の選択的ウェットエッチング除去時にマスクとして使用することを可能にするために、イオン注入を使用することを含む。
【００３３】
状況を示すと、パターニング性能を備えた、高効率太陽光発電用途向けの新たな高スループットイオン注入ツールの導入は、櫛型バックコンタクト型（ＩＢＣ）太陽電池の製造に適用可能であってもよい。特に、物理的及び化学的変化がイオン注入操作の実施に関連する場合では、そのような注入を用いて自己整合トレンチパターンの形成を可能にすることができる。以下、より詳細に記載されるように、自己整合トレンチパターニングを実現するための１又は複数の手法は、注入プロセス中におけるＳｉ−Ｈ結合の比較的高い反応性に基づくものであり、特に、未反応の（すなわち残留）Ｓｉ−Ｈ結合を有する材料を除去するのに最も効果的なウェットエッチング化学物質を用いるものである。
【００３４】
いくつかの実施形態は、実証済みのＮ＋及びＰ＋ポリシリコンエミッタ／トンネル酸化物構造を用いた、高効率のオールバックコンタクト型太陽電池構造を生じさせるための手法に関する。このＮ＋及びＰ＋ポリシリコンエミッタ／トンネル酸化物構造は、アモルファスＳｉ層並びに／又は固有水素化アモルファスシリコン（ａ−Ｓｉ：Ｈ）層若しくは無ドープポリシリコン層上の薄いカルボシランキャッピング層の水素の損失、高密度化及び部分結晶化を促進する条件下でパターンイオン注入を実施することにより製造される。この注入プラントプロセスの後に、アルカリエッチングプロセスを用いてすべての非注入領域（例えば、非高密度化領域及び残ったＳｉ−Ｈリッチな領域）を除去する選択的ウェットエッチング操作、次いで、フッ化水素酸／オゾン（ＨＦ／Ｏ３）洗浄を実施することができる。１つのそのような実施形態においては、手法には、非注入トレンチのウェットエッチング除去後、ドーパントを活性化して薄い（light blanket）リン拡散及び酸化操作を実現するのに１度の高温アニールプロセスで十分となるように、前面がすでにテクスチャ化されたウェハの使用を含む。別の実施形態では、イオン注入領域と非イオン注入領域との間の効果的なエッチング選択比は、ａ−Ｓｉ：Ｈ層の表面上に薄いカルボシラン系層を付加することによって高められる。上記及び他の手法は、以下にて更に詳細に記載される。
【００３５】
自己整合トレンチ形成のために注入誘起エッチング選択性を使用する第１の例示的なプロセスフローにおいて、図１Ａ〜図１Ｅは、本開示の一実施形態による、太陽電池の製造の種々の段階の断面図を示す。図２は、本開示の実施形態による、図１Ａ〜図１Ｅに相当する太陽電池の製造方法における操作を表したフローチャート２００である。
【００３６】
図１Ａ及びフローチャート２００の対応する操作２０２を参照すると、太陽電池の交互のＮ型及びＰ型エミッタ領域を製作する方法は、基板１０２上に配設された薄い誘電体層１０４上にアモルファスシリコン層１０６を形成するステップを含む。
【００３７】
一実施形態では、基板１０２は単結晶シリコン基板、例えばバルク単結晶のＮ型ドープシリコン基板である。しかし、基板１０２は、大域的太陽電池基板上に設けられた多結晶シリコン層などの層でもよいことを理解すべきである。一実施形態においては、薄い誘電体層は、約２ナノメートル以下の厚さを有するトンネル誘電体シリコン酸化物層である。一実施形態では、アモルファスシリコン層１０６は、プラズマ化学気相成長法（ＰＥＣＶＤ）を用いて形成した、ａ−Ｓｉ：Ｈで表される水素化シリコン層であり、層全体にＳ−Ｈ共有結合を含む。しかしながら、別の実施形態においては、アモルファスシリコンの代わりに多結晶シリコン層が使用される。図１Ａを再度参照すると、以下、より詳細に示され、記載されるように、一実施形態においては、基板１０２の受光面１０１がテクスチャ化される。
【００３８】
図１Ｂ及びフローチャート２００の対応する操作２０４を参照すると、第１の導電型のドーパント不純物原子がアモルファスシリコン層１０６内に注入され、第１の注入領域１０８を形成し、シリコン層の非注入領域１１２（すなわちプロセスのこの段階では注入されていないアモルファスシリコン層１０６の残留部分）が生じる。１つのそのような実施形態においては、注入は第１のシャドーマスクを介して実施され、その例は図５Ｂ及び図６Ｂに関連して記載される。そのような特定の実施形態においては、第１のシャドーマスクは、アモルファスシリコン層１０６に近接して位置付けされるが、アモルファスシリコン層１０６から離れているグラファイトシャドーマスクである。
【００３９】
一実施形態においては、注入はイオンビーム注入又はプラズマ浸漬注入を用いることによって実施される。一実施形態においては、この第１の注入によりシリコンにＰ＋ドーパント原子（例えばホウ素原子）を供給する。別の実施形態においては、しかしながら、第１の注入によりシリコンにＮ＋ドーパント原子（例えば、リン原子又はヒ素原子）を供給する。以下に記載される後の操作に関連するように、一実施形態においては、注入を実施するために使用される条件は、後の、注入領域と非注入領域との間のエッチング選択比を高めるように（例えば、連続的又は同時的な電子衝撃によって）調整される。調整してもよい他の条件には、注入中の基板バイアス、温度調整及びドーズ量調整の１又は複数を含み得る。
【００４０】
再度図１Ｂ及びここでフローチャート２００の対応する操作２０６を参照すると、第２の導電型のドーパント不純物原子がアモルファスシリコン層１０６内に注入され、第２の注入領域１１０を形成し、シリコン層の非注入領域１１２（すなわち、上記注入プロセスのいずれにおいても注入されなかったアモルファスシリコン層１０６の残留部分）が生じる。１つのそのような実施形態においては、注入は第２のシャドーマスクを介して実施され、その例は図５Ｂ及び図６Ｂに関連して記載される。第１のシャドーマスクの場合と同じく、そのような特定の実施形態においては、第２のシャドーマスクは、アモルファスシリコン層１０６に近接して位置付けされるが、アモルファスシリコン層１０６から離れているグラファイトシャドーマスクである。レイアウト要件によっては、第１のマスクがシフトされ、第２の別のマスクの代わりに使用されてもよいことは理解すべきである。
【００４１】
第１の注入プロセスの場合と同じく、一実施形態においては、注入はイオンビーム注入又はプラズマ浸漬注入を用いることによって実施される。一実施形態においては、この第２の注入によりシリコンにＮ＋ドーパント原子（例えば、リン原子又はヒ素原子）を供給する。別の実施形態においては、しかしながら、第２の注入はシリコンにＰ＋ドーパント原子（例えばホウ素原子）を供給する。以下に記載される後の操作に関連するように、一実施形態においては、注入を実施するために使用される条件は、後の、注入領域と非注入領域との間のエッチング選択比を高めるように（例えば、連続的又は同時的な電子衝撃によって）調整される。調整してもよい他の条件には、注入中の基板バイアス、温度調整及びドーズ量調整の１又は複数を含み得る。
【００４２】
図１Ｃ及びフローチャート２００の対応する操作２０８を参照すると、アモルファスシリコン層１０６の残留非注入領域１１２を、例えば、選択的エッチングプロセスによって除去し、アモルファスシリコン層１０６の第１の注入領域１０８及び第２の注入領域１１０は保持する。
【００４３】
一実施形態においては、アモルファスシリコン層１０６の残留非注入領域１１２を水酸化物系ウェットエッチング液によって除去し、更に、トレンチ１１４を形成する及び／又は基板１０２の露出部をテクスチャ化する。したがって、一実施形態においては、トレンチ１１４の位置はアモルファスシリコン層１０６の第１の注入領域１０８及び第２の注入領域１１０によって決定されるため、図３Ｃに示されるように、トレンチ１１４は、アモルファスシリコン層１０６の第１の注入領域１０８と第２の注入領域１１０との間に自己整合されて形成される。
【００４４】
受光面１０１のテクスチャ化と自己整合トレンチ１１４形成のタイミングは異なってもよいことは理解すべきである。例えば、一実施形態においては、図１Ａ〜図１Ｃに示されるように、受光面１０１のテクスチャ化はトレンチ１１４の形成／テクスチャ化に先行する別個のプロセスにて実施される。しかしながら、別の実施形態においては、受光面１０１のテクスチャ化はトレンチ１１４の形成／テクスチャ化と同じプロセスにて実施される。更に、トレンチ１１４の形成／テクスチャ化のタイミングは、第１の注入領域１０８及び第２の注入領域１１０を結晶化するために使用されるアニールプロセスに対し異なってもよい。例えば、一実施形態においては、図１Ｃに示されるように、トレンチ１１４の形成／テクスチャ化はアモルファスシリコン層１０６の残留非注入領域１１２を除去するために使用されるプロセスにて実施される。しかしながら、別の実施形態においては、トレンチ１１４の形成／テクスチャ化は、アモルファスシリコン層１０６の残留非注入領域１１２の除去及びその後のアニールプロセスに続いて実施される。一実施形態では、テクスチャ化表面は、入射光を散乱させることによって太陽電池の受光及び／又は露出表面から反射される光の量を減少させるための、規則的又は不規則的な形状の表面を有するものであってよい。
【００４５】
図１Ｄ及びフローチャート２００の対応する操作２１０を参照すると、アモルファスシリコン層１０６の第１の注入領域１０８及び第２の注入領域１１２はアニールされ、ドープされた多結晶シリコンエミッタ領域１１６及び１１８がそれぞれ形成される。一実施形態では、アニーリングはおよそ摂氏８５０〜１１００度の範囲の温度でおよそ１〜１００分の範囲の間実施される。一実施形態においては、加熱又はアニーリング中に光リンドーパントドライブ（ｌｉｇｈｔ  ｐｈｏｓｐｈｏｒｏｕｓ  ｄｏｐａｎｔ  ｄｒｉｖｅ）が実施される。更なる実施形態は、図１Ｄに示されるように、受光面１０１上へのパッシベーション又は反射防止コーティング層１２０の形成を含み得る。
【００４６】
一般に、アモルファスシリコン層１０６の非注入エリアのエッチング（すなわち除去）は、高温アニール及び活性化プロセスの実施前に完了することが最も有利とされ得るが、上記のように、特定の注入条件では、テクスチャ化エッチングにおける反応性が（例えば非注入領域に対して）本質的により高くなる可能性があることは理解すべきである。このような場合では、高温アニールはトレンチのエッチング前に実施され得る。
【００４７】
図１Ｅを参照すると、導電性コンタクト１２２及び導電性コンタクト１２４が、第１のドープされた多結晶シリコンエミッタ領域１１６及び第２のドープされた多結晶シリコンエミッタ領域１１８にそれぞれ接触するように作製される。一実施形態においては、コンタクトは、まず、絶縁層１５０を堆積させ、この絶縁層１５０を、穴を有するようにパターニングし、その後、この穴内に１又は複数の導電層を形成することによって作製される。一実施形態では、導電性コンタクト１２２及び１２４は金属を含み、堆積、リソグラフ法、及びエッチング法、又はその代わりに、プリンティング法によって形成される。
【００４８】
自己整合トレンチ形成のために注入誘起エッチング選択比を使用する第２の例示的なプロセスフローにおいて、図３Ａ〜図３Ｅは、本開示の別の実施形態による太陽電池の製造の種々の段階の断面図を示す。図４は、本開示の実施形態による、図３Ａ〜図３Ｅに相当する太陽電池の製造方法における操作を表したフローチャート４００である。
【００４９】
図３Ａ及びフローチャート４００の対応する操作４０２を参照すると、太陽電池の交互のＮ型及びＰ型エミッタ領域を製作する方法は、基板３０２上に配設された薄い誘電体層３０４上にアモルファスシリコン層３０６を形成するステップを含む。
【００５０】
一実施形態では、基板３０２は単結晶シリコン基板、例えばバルク単結晶のＮ型ドープシリコン基板である。しかし、基板３０２は、大域的太陽電池基板上に設けられた多結晶シリコン層などの層でもよいことを理解すべきである。一実施形態においては、薄い誘電体層は、約２ナノメートル以下の厚さを有するトンネル誘電体シリコン酸化物層である。一実施形態では、アモルファスシリコン層３０６は、プラズマ化学気相成長法（ＰＥＣＶＤ）を用いて形成した、ａ−Ｓｉ：Ｈで表される水素化シリコン層であり、層全体にＳ−Ｈ共有結合を含む。しかしながら、別の実施形態においては、多結晶シリコン層が代わりに使用される。再度図３Ａを参照すると、一実施形態においては、以下、より詳細に示され、記載されるように、基板３０２の受光面３０１はテクスチャ化される。
【００５１】
再度図３Ａ及びここでフローチャート４００の対応する操作４０４を参照すると、カルボシラン層３０８がアモルファスシリコン層３０６上に形成される。一実施形態では、カルボシラン層３０８は約５０〜１０００オングストロームの範囲の厚さを有する。一実施形態においては、カルボシラン層３０８は、（例えば、主成分として）交互のＳｉ−Ｃ−Ｓｉ−Ｃ−型主鎖を含み、残りの結合の大部分は、当初、水素（Ｈ）結合である。一実施形態においては、カルボシラン層３０８は、下層ａ−Ｓｉ：Ｈ膜を生じさせるために用いたものと同じ装置を用いて、例えば、適切なカルボシラン前駆体を使用した、比較的低い温度及びＲＦパワーレベルでのプラズマ化学気相成長法（ＰＥＣＶＤ）によって堆積される。そのような特定の実施形態においては、カルボシラン層３０８は、ＰＥＣＶＤチャンバ内において、１つの太陽電池を収容する／処理するのに十分な表面積上に温度約摂氏２００度未満、バイアス約２０Ｗ、周波数約１３．５６ＭＨｚ  ＲＦで堆積される。一実施形態においては、カルボシラン層３０８を形成するのに有用な、好適な前駆体としては、１，３−ジシラプロパン、１，３ジシラブタン（１，３  ｄｉｓｉａｂｕｔａｎｅ）、１，３，５−トリシラペンタン又は１，３，５−トリシラシクロヘキサンを含むが、これらに限定されない。他の実施形態では、また、別の化学的経路を使用して、不揮発性であるが可溶性の固体ポリマーとして存在する、より高い分子量の高分子カルボシラン材料を生じさせることにより、同様の結果を実現してもよい。
【００５２】
図３Ｂ及びフローチャート４００の対応する操作４０４を参照すると、第１の導電型のドーパント不純物原子がカルボシラン層３０８及びアモルファスシリコン層３０６内に注入され、第１の注入領域３１０を形成し、シリコン層の非注入領域３１２（すなわち、プロセスのこの段階では注入されていないアモルファスシリコン層３０６の残留部分）が生じる。加えて、注入により、対応するカルボシラン層３０８の第１の自己整合注入領域３１４を形成し、カルボシラン層３０８の非注入領域３１６が生じる。カルボシラン層３０８の第１の自己整合注入領域３１４はアモルファスシリコン層の第１の注入領域３１０と自己整合されるが、これは、それらが、同じマスクを使用し、同じ注入プロセスで形成されるからである。１つのそのような実施形態においては、注入は第１のシャドーマスクを介して実施され、その例は図５Ｂ及び図６Ｂに関連して記載される。そのような特定の実施形態においては、第１のシャドーマスクは、カルボシラン層３０８に近接して位置付けされるが、カルボシラン層３０８から離れているグラファイトシャドーマスクである。使用可能な距離は、イオンビームが平行化され得る程度によって決定される。一般的な間隔は５０〜２５０マイクロメートルであり、これはＳｉソーラーウェハ基板とほぼ同じオーダーの厚さである。しかしながら、この間隔は、マスクの下端下における（垂直からの）発散角が最小になる条件下では、１０００マイクロメートル（１ｍｍ）に達してもよい。
【００５３】
一実施形態においては、注入はイオンビーム注入又はプラズマ浸漬注入を用いることによって実施される。一実施形態においては、この第１の注入によりシリコンにＰ＋ドーパント原子（例えばホウ素原子）を供給する。別の実施形態においては、しかしながら、第１の注入によりシリコンにＮ＋ドーパント原子（例えば、リン原子又はヒ素原子）を供給する。以下に記載される後の操作に関連するように、一実施形態においては、注入を実施するために使用される条件は、後の、注入アモルファスシリコン領域と非注入アモルファスシリコン領域との間のエッチング選択比を高めるように（例えば、連続的又は同時的な電子衝撃によって）調整される。調整してもよい他の条件には、注入中の基板バイアス、温度調整及びドーズ量調整の１又は複数を含み得る。
【００５４】
再度、図３Ｂ及びここでフローチャート４００の対応する操作４０６の更なるラウンドを参照すると、第２の導電型のドーパント不純物原子がカルボシラン層３０８及びアモルファスシリコン層３０６内に注入され、第２の注入領域３１８を形成し、シリコン層の非注入領域３１２（すなわち、上記注入プロセスのいずれにおいても注入されなかったアモルファスシリコン層３０６の残留部分）が生じる。加えて、注入により、カルボシラン層３０８の対応する第２の自己整合注入領域３２０が形成され、カルボシラン層３０８の残留非注入領域３１６が生じる。カルボシラン層３０８の第２の自己整合注入領域３２０はアモルファスシリコン層３０６の第２の注入領域３１８と自己整合されるが、これは、それらが、同じマスクを使用し、同じ注入プロセスで形成されるからである。１つのそのような実施形態においては、注入は第２のシャドーマスクを介して実施され、その例は図５Ｂ及び図６Ｂに関連して記載される。第１のシャドーマスクの場合と同じく、そのような特定の実施形態においては、第２のシャドーマスクは、カルボシラン層３０８に近接して位置付けされるが、カルボシラン層３０８から離れているグラファイトシャドーマスクである。
【００５５】
第１の注入プロセスの場合と同じく、一実施形態においては、注入はイオンビーム注入又はプラズマ浸漬注入を用いることによって実施される。一実施形態においては、この第２の注入によりシリコンにＮ＋ドーパント原子（例えば、リン原子又はヒ素原子）を供給する。別の実施形態においては、しかしながら、第２の注入はシリコンにＰ＋ドーパント原子（例えばホウ素原子）を供給する。以下に記載される後の操作に関連するように、一実施形態においては、注入を実施するために使用される条件は、後の、注入アモルファスシリコン領域と非注入アモルファスシリコン領域との間のエッチング選択比を高めるように（例えば、連続的又は同時的な電子衝撃によって）調整される。調整してもよい他の条件には、注入中の基板バイアス、温度調整及びドーズ量調整の１又は複数を含み得る。
【００５６】
図３Ｃ及びフローチャート４００の対応する操作４０８を参照すると、アモルファスシリコン層３０６の残留非注入領域３１２は選択的エッチングプロセスによって除去され、アモルファスシリコン層３０６の第１の注入領域３１０及び第２の注入領域３１８は保持される。加えて、カルボシラン層３０８の残留非注入領域３１６は除去される。一実施形態においては、除去中、カルボシラン層３０８の注入領域３１４及び３２０はアモルファスシリコン層３０６の注入領域３１０及び３１８をそれぞれ保護する。
【００５７】
一実施形態においては、アモルファスシリコン層３０６の残留非注入領域３１２及びカルボシラン層３０８の残留非注入領域３１６は水酸化物系ウェットエッチング液によって除去され、更に、トレンチ３２２を形成する及び／又は基板３０２の露出部をテクスチャ化する。したがって、一実施形態においては、図３Ｃに示されるように、トレンチ３２２は、アモルファスシリコン層３０６の第１の注入領域３１０と第２の注入領域３１８との間に自己整合されて形成される。一実施形態においては、水酸化物系ウェットエッチング液処理に続いて、フッ化水素酸／オゾン（ＨＦ／Ｏ３）ウェット清浄処理が行われる。
【００５８】
受光面３０１のテクスチャ化と自己整合トレンチ３２２形成のタイミングは異なってもよいと理解すべきである。例えば、一実施形態においては、図３Ａ〜図３Ｃに示されるように、受光面３０１のテクスチャ化は、トレンチ３２２の形成／テクスチャ化に先行する別個のプロセスで実施される。しかしながら、別の実施形態においては、受光面３０１のテクスチャ化はトレンチ３２２の形成／テクスチャ化と同じプロセスにて実施される。更に、トレンチ３２２の形成／テクスチャ化のタイミングは、第１の注入領域３１０及び第２の注入領域３１８を結晶化するために使用されるアニールプロセスに対し異なってもよい。例えば、一実施形態においては、図３Ｃに示されるように、トレンチ３２２の形成／テクスチャ化は、アモルファスシリコン層３０６の残留非注入領域３１２を除去するために使用されるプロセスにて実施される。しかしながら、別の実施形態においては、トレンチ３２２の形成／テクスチャ化は、アモルファスシリコン層３０６の残留非注入領域３２２の除去及びその後のアニールプロセスに続いて実施される。一実施形態では、テクスチャ化表面は、入射光を散乱させることによって太陽電池の受光及び／又は露出表面から反射される光の量を減少させるための、規則的又は不規則的な形状の表面を有するものであってよい。
【００５９】
図３Ｄ及びフローチャート４００の対応する操作４１０を参照すると、アモルファスシリコン層３０６の第１の注入領域３１０及び第２の注入領域３１８はアニールされ、ドープされた多結晶シリコンエミッタ領域３２４及びドープされた多結晶シリコンエミッタ領域３２６をそれぞれ形成する。一実施形態では、アニーリングはおよそ摂氏８５０〜１１００度の範囲の温度でおよそ１〜１００分の範囲の間実施される。一実施形態においては、加熱又はアニーリング中に光リンドーパントドライブが実施される。更なる実施形態は、図３Ｄに示されるように、受光面３０１上へのパッシベーション又は反射防止コーティング層３２８の形成を含み得る。
【００６０】
一実施形態においては、図３Ｄにはこのように図示されていないが、アモルファスシリコン層３０６の残留非注入部３１２の除去後及び／又は除去中、カルボシラン層３０８の注入領域３１４及び３２０もまた除去され得る。いずれの場合においても、（例えば、アモルファスシリコン層３０６の注入領域を大きく侵食することなく）アモルファスシリコン層３０６の第１の注入領域３１０及び第２の注入領域３１８の少なくともかなりの量の保護を提供するために、カルボシラン層３０８の注入領域３１４及び３２０は、適切には、アモルファスシリコン層３０６よりもエッチングの影響を受けにくくすべきである。あるいは、図３Ｄに示されるように、カルボシラン層３０８の注入領域３１４及び３２０はアニーリングプロセス中も保持され得る。アニール後、カルボシラン層３０８の注入領域３１４及び３２０は除去され得る又は保持され得る。この実施形態は以下に記載される。
【００６１】
一般に、アモルファスシリコン層３０６の非注入エリアのエッチング（すなわち除去）は、高温アニール及び活性化プロセスの実施前に完了することが最も有利とされ得るが、上記のように、特定の注入条件では、テクスチャ化エッチングにおける反応性が（例えば非注入領域に対して）本質的により高くなる可能性があることは理解すべきである。このような場合では、高温アニールはトレンチのエッチング前に実施され得る。
【００６２】
図３Ｅを参照すると、導電性コンタクト３３０及び導電性コンタクト３３２は、第１のドープされた多結晶シリコンエミッタ領域３２４及び第２のドープされた多結晶シリコンエミッタ領域３２６にそれぞれ接触するように作製される。一実施形態においては、コンタクトは、まず、絶縁層３５０を堆積させ、この絶縁層３５０を、穴を有するようにパターニングし、その後、この穴内に１又は複数の導電層を形成することによって作製される。一実施形態では、導電性コンタクト３３０及び３３２は金属を含み、堆積、リソグラフ法、及びエッチング法、又はその代わりに、プリンティング法によって形成される。
【００６３】
再度、図３Ｅを参照すると、一実施形態においては、カルボシラン層３０８の注入領域３１４及び３２０（又は少なくともそれらの残余物）は最終構造内に保持される。１つのそのような実施形態においては、例えば、コンタクトトレンチ形成時における、カルボシラン層３０８の注入領域３１４及び３２０のパターニングによって、コンタクト３３０及びコンタクト３３２がカルボシラン層３０８の注入領域３１４及び３２０を貫通して形成される。したがって、一実施形態においては、バックコンタクト型太陽電池３９９は、受光面３０１及び裏面３０３を有する単結晶シリコン基板３０２を含む。薄い誘電体層３０４が単結晶シリコン基板３０２の裏面３０３上に配設される。多結晶シリコンエミッタ領域３２４／３２６は薄い誘電体層３０４上に配設される。多結晶シリコンエミッタ領域３２４／３２６には不純物原子がドープされる。カルボシラン層３１４／３２０が多結晶シリコンエミッタ領域上に配設され、多結晶シリコンエミッタ領域３２４／３２６と整合される。導電性コンタクト構造３３０／３３２は、カルボシラン層３１４／３２０を貫通して多結晶シリコンエミッタ領域３２４／３２６上に配設される。１つのそのような実施形態においては、カルボシラン層３１４／３２０にも不純物原子がドープされる。
【００６４】
再度、図１Ａ〜図１Ｅ及び図３Ａ〜３Ｅに関連して記載した手法を参照すると、一実施形態においては、Ｓｉ−Ｈリッチなａ−Ｓｉ：Ｈ層が、Ｎ＋注入領域及びＰ＋注入領域の両方のソースとして使用される及び／又はＳｉ−Ｈリッチなカルボシラン系膜（例えば、かなりの（−ＳｉＨ２−ＣＨ２−ＳｉＨ２−ＣＨ２−）の性質を組み込んだ材料）が、架橋による更なるＳｉ−Ｃ結合の形成のために、イオン注入条件にさらされる。いずれの場合においても、シリコン含有領域の反応性は、下層アモルファス、多結晶又は単結晶シリコン材料を除去するのに有用な水性アルカリ性条件でのエッチングに対し低下する。一実施形態においては、イオン注入ステップを実施するために用いられる条件は、注入領域と非注入領域との間のエッチング選択比を高めるように（例えば、連続的又は同時的な電子衝撃によって）調整してもよい。カルボシラン膜が使用される場合、そのような膜は、揮発性カルボシラン前駆体を用いた化学気相成長法を使用して堆積してもよい。
【００６５】
再度、図１Ａ〜図１Ｅ及び図３Ａ〜図３Ｅに関連して記載した手法を参照すると、一実施形態においては、高選択性ウェットエッチング液を用いて、非注入材料を注入材料に対し除去する（例えば、非注入カルボシランを注入カルボシランに対し選択的に除去する、又は非注入アモルファスシリコンを注入アモルファスシリコンに対し選択的に除去する）ことができる。しかしながら、別の実施形態においては、パターニングされたエッチング液材料が非注入エリアに対して使用される。１つのそのような実施形態においては、エッチングプロセスを非注入領域へと導くために、スクリーンプリント可能なシリコンエッチングペーストが非注入領域上に配設される。
【００６６】
一実施形態においては、上で短く記載したように、注入及び場合によってはカルボシラン堆積のため、固定されたグラファイトシャドーマスクを使用してもよい。一例として、図５Ａは、本開示の一実施形態による、移動するウェハ及び固定されたシャドーマスクを含むパターン注入用インラインプラットフォームの断面図を概略的に示す。図５Ｂは、本開示の一実施形態による、図５Ａの装置内のグラファイト近接マスクを介した注入シーケンスを示す。図５Ａを参照すると、インラインプラットフォーム５００は、ウェハインプット領域５０２と、注入源５０４（例えば、イオン注入又はプラズマ浸漬）と、アウトプット領域５０６と、を含む。固定されたグラファイトマスクなどの固定されたステンシルマスク５０８は、基板５１０の近傍に、しかし基板５１０に接触せずに、保持される注入基板５１２を提供する。再度、図５Ａ及び図５Ｂを参照すると、２つの連続する注入源（すなわち、それぞれのドーパント型に対し１つ）が、同じプラットフォーム上に、２つの位置をずらして整列されたグラファイトフィンガマスクとともに含まれてもよいことは理解すべきである。
【００６７】
別の実施形態においては、注入及び場合によってはカルボシラン堆積のため、移動可能なシリコンシャドーマスクを使用してもよい。一例として、図６Ａは、本開示の一実施形態による、パターン注入及びカルボシラン堆積用インラインプラットフォームの断面図を概略的に示す。図６Ｂは、本開示の一実施形態による、図６Ａの装置内における、シリコンコンタクトマスクを介した注入及びカルボシラン堆積シーケンスを示す。
【００６８】
図６Ａを参照すると、太陽電池のエミッタ領域を製造するためのインラインプロセス装置６００は、ステンシルマスク６０４を基板６０６と整合するための第１のステーション６０２を含む。第２のステーション６０８は、ステンシルマスク６０４を介して、基板６０６上にドーパント不純物原子（例えば、ホウ素又はリン）を注入するために含まれる。第３のステーション６１０は、ステンシルマスク６０４を介して、基板６０６上にカルボシラン層を形成するために含まれる。インラインプロセス装置６００の他の態様は、ウェハインプットエリア６１２と、マスク除去及びウェハアウトプットエリア６１４と、を含み得る。
【００６９】
一実施形態においては、ステンシルマスク６０４と基板６０６とは、少なくとも第２のステーション６０８及び第３のステーション６１０内を一緒に移動する。インラインプロセス装置６００内をウェハが流れる方向は、矢印６５０によって示される。図６Ｂを参照すると、一実施形態においては、インラインプロセス装置６００は、ステンシルマスク６０４を介して、基板６０６上のシリコン層６０７の領域への注入及びカルボシラン堆積を可能にする。カルボシラン層は、注入を行うのに使用したのと同じマスクを使用して同じ位置において形成されるため、注入領域６０７Ａとカルボシラン層６０９とは自己整合される。一実施形態においては、第１のステーション６０２は、ステンシルマスク６０４を、基板６０６に接触する又は基板６０６に近接するように整合するためのものである。一実施形態においては、第２のステーション６０８はイオン注入又はプラズマ浸漬注入チャンバを含む。一実施形態においては、第３のステーション６１０は、低圧化学気相成長（ＬＰＣＶＤ）チャンバ、プラズマ化学気相成長（ＰＥＣＶＤ）チャンバ、高密度プラズマ化学気相成長（ＨＤＰＣＶＤ）チャンバ又は物理気相成長（ＰＶＤ）チャンバなどであるが、これらに限定されない堆積チャンバを含む。
【００７０】
上記ケースのいずれにおいても、一実施形態においては、カルボシランがマスクを介して堆積される場合、カルボシラン材料は、また、ステンシルマスク上に堆積してもよい。ステンシルマスクを堆積環境内において多数回走行させた後、複数のカルボシラン材料層が最終的に蓄積してもよい。スループットと、後の堆積プロセスに何らかの方法で影響し得る、ステンシルマスク上への材料の過剰蓄積とのバランスを取るような最適な数の走行を決定してもよいことは理解すべきである。１つのそのような実施形態においては、特定数の走行後、蓄積されたカルボシラン材料は選択的エッチングによって除去され、ステンシルマスクは、その後、再利用され得る。
【００７１】
全体として、特定の材料について具体的に上述したが、いくつかの材料は、本開示の実施形態の趣旨及び範囲を逸脱しない限り、他のそのような実施形態と直ちに置換され得る。例えば、一実施形態では、ＩＩＩ−Ｖ族材料基板等の、異なる材料基板をシリコン基板の代わりに用いることができる。更に、Ｎ＋及びＰ＋型のドーピングが具体的に説明されている場合、企図される他の実施形態は、反対の導電型、例えば、Ｐ＋及びＮ＋型のドーピングをそれぞれ含むことを理解されたい。
【００７２】
概して、本明細書中に記載される実施形態は、高効率櫛型バックコンタクト（ＩＢＣ）型太陽電池を製造するためのより低いコスト、高スループットのイオン注入プラットフォームを提供するために実施してもよい。特定の実施形態は、注入によって形成されるエミッタ領域間に自己整合トレンチを生じさせるための有利な手法を提供することができる。実施形態は、アモルファスシリコン（例えばａ−Ｓｉ：Ｈ）由来のエミッタを組み込む太陽電池の製造において特に有用とされ得る。
【００７３】
このように、イオン注入を用いた太陽電池エミッタ領域の製造方法を開示してきた。
【００７４】
別の態様においては、両ｎ＋及びｐ＋（リン及びホウ素をドープした）ポリシリコンエミッタパターンを生じさせるための確立された手法は、通常、二酸化ケイ素マスキング層をパターニングし、下層ポリシリコンエミッタフィンガを画定及び分離することに依存する。強刺激のアルカリ系Ｓｉエッチング化学物質を使用して、マスクされていないポリシリコン材料をすべて除去し、所定の位置にトレンチ又は欠陥リッチなｐ−ｎポリシリコン接合を形成する。実際、現在用いられているトレンチ分離のためのプロセスは、通常、堆積されたポリシリコン層を超えて、下層の薄い誘電体を通過し、下層Ｓｉ基板に及ぶ。（ウェハの両面が同じエッチング化学物質にさらされた状態で）等方性のバッチ処理が実施される場合、エッチングシーケンスを、通常、前面全体及び裏面のＳｉ内に延びるトレンチ底部を含むすべての露出した単結晶Ｓｉ表面上に、ランダムなピラミッド形テクスチャを作製する条件で完了すると特に好都合である。
【００７５】
本明細書中に記載される１又は複数の更なる実施形態は、Ｎ＋（例えば、通常、リン又はヒ素をドープした）ポリシリコンエミッタ層及びＰ＋（例えば、通常、ホウ素をドープした）ポリシリコンエミッタ層の１つ又は両方を生じさせるためのイオン注入技術の使用を含む、高効率のオールバックコンタクト型太陽電池デバイスを製造するための簡略化されたプロセスフローを提供する。一実施形態においては、製造法には、必要なドーパント型の原子及び補助原子をエミッタ層に導入して、エミッタ層のウェットエッチング特性の十分な変化を引き起こし、このエミッタ層を、エミッタ層のすべての非注入領域の選択的ウェットエッチング除去時にマスクとして使用することを可能にするために、イオン注入を使用することを含む。１又は複数の実施形態は、高効率太陽電池製造のための、一体化されたパターンイオン注入及び表面改質用のハードウェア及び対応するプロセスに関する。１又は複数の実施形態は、パターンイオン注入技術を用いて、高効率太陽電池の裏面を被覆する別個のＮ及びＰドープエミッタ多結晶シリコン（ポリシリコン）フィンガエミッタを生じさせる（及び分離する）ための効果的なプロセス操作省略法を提供する。
【００７６】
より具体的には、プロトタイプのポリシリコン／トンネル酸化物スタックに、ドーズ量少なくとも４Ｅ１５及びエネルギー８．０ｅ−１６〜２．４ｅ−１５Ｊ（５〜１５ＫｅＶ）でホウ素イオン注入すると、非注入材料のすべての隣接領域を完全に除去する状況を含め、アルカリ性Ｓｉエッチング化学物質に対する高い耐性を自動的に付与できることが明らかになった。残念ながら、ｎ＋エミッタ領域のドーピングに有用なリンイオン注入条件を用いると、同等の選択比は不可能と思われる。すでに記載した、注入誘起エッチング耐性のための手法の代わりとして、パターニングされたＰ注入領域を保護するための実施可能なスキームは、ＳｉＮ又はＳｉＣにより例示される非常に薄く頑丈なエッチングマスクの組成物を適用するための任意の手段を含む。上で（及び本明細書中で言及した、パターニングされたポリカルボシランマスキング層に関連して）すでに記載したように、そのようなパターンは、シャドーマスクと併せて、任意の（理想的には高度に平行化された）ＣＶＤ又はＰＶＤベースの堆積方法を用いて生じさせる場合があるが、任意のそのようなプロセスは、パターンの不安定性並びにマスク及びチャンバ表面上への堆積膜の堆積によるパーティクルに悩まされることが予想される。一実施形態においては、最も容易に実施されるのは、すでにＰが注入されたポリシリコンの表面に、窒素イオンを浅く、より低いエネルギー（３．２ｅ−１６Ｊ（２ＫｅＶ））で注入することを含む、概念的により清浄な手法である。アルカリ性ＫＯＨ系Ｓｉエッチングに対し再現可能な耐性を提供するドーズ量は８Ｅ１５である。また、同様の低エネルギーであるが、わずかにより高いドーズ量にて実施されるメタンプラズマベースのＣイオン注入について、ほぼ同等の性能が認められた。「移動する」グラファイトシャドーマスクを用いて実施する場合、Ｐ注入ステップとＮ注入ステップとの間の「自己整合」は、２度目の通過前に、Ｎを実施するように再構成された同じ注入源の下でウェハ及びマスクを一緒にチャックしたままにすることによって確実とすることができる。しかしながら、プラズマ源化学物質の切り替えにより悪化した性能及びパーティクルに至る。より製造可能な解決策としては、各イオンビーム源下で平衡させた固定されたシャドーマスクに基づくインラインプロセスフローの一部としての、連続的な注入ステップを含むものと思われる。
【００７７】
更に状況を示すと、現在、櫛型バックコンタクト（ＩＢＣ）加工スキームは、ドープ酸化膜によって被覆されたパターン拡散領域を効果的に生じさせるために実施され得る。そのような構造はテクスチャエッチング耐性マスクを得るためにパターニングされる。テクスチャエッチング耐性マスクを介して、前面のテクスチャ化が実施されるのと同時にＮ及びＰドープエミッタを分離するトレンチが形成される。パターン酸化膜からの拡散の代わりにパターンイオン注入を用いるという概念は簡単明瞭と思われるかもしれないが、自己整合エッチング選択比を提供する手法と組み合わされない限り、そのような手法は、ドープされた多結晶シリコンエミッタ領域を有する高効率太陽電池構造の製造には実現不可能であろう。これはリン注入を使用する手法において特に当てはまることとされ得る。
【００７８】
上記問題のうちの１又は複数への対処として、本開示の一実施形態によれば、リン（又はヒ素）及びホウ素のパターンイオン注入を、互いにわずかに位置をずらして実施し、間に非注入ギャップを残すことによって、ドープされた多結晶シリコンエミッタ領域を最終的に有する太陽電池用の一次元フィンガ構造が形成される。リン（又はヒ素）注入に続き、窒素、酸素又は炭素イオン（又はこれら元素を含有する正に荷電した分子クラスター）の第２の自己整合された（例えば、同じマスクパターンを介して）浅い注入が実施される。リン（又はヒ素）と同じ領域へのそのような補助（又は「チェーサー（chaser）」）種の注入は、注入領域の表面を改質して、アルカリ性テクスチャ化浴へのエッチング耐性を増加するために実施される。ホウ素注入は単独でエッチング耐性を大幅に増加するため、リン＋浅いチェーサードーパントプロファイルを有するポリシリコン膜の第１の領域（例えば注入線）と、それと相互嵌合した、ホウ素ドーパントプロファイルを有するポリシリコン膜の第２の領域（例えば注入線）との組み合わせに対し、確立されたテクスチャエッチングプロセスフローを施すことができる。そのようなエッチングプロセスでは、（例えば、注入されたフィンガ間の）非注入ポリシリコンの領域を除去すると同時に、ウェハの前（太陽に面する）面をテクスチャ化することができる。更に、３つすべてのパターニング及び整合された注入操作を１つの通過で実施することができる新たなハードウェアプラットフォームが記載される。上記及び他の手法並びにハードウェアプラットフォームは、以下にて更に詳細に記載される。
【００７９】
自己整合トレンチ形成のために注入誘起エッチング選択比を使用する例示的なプロセスフローにおいて、図７Ａ〜図７Ｇは、本開示の一実施形態による、太陽電池の製造の種々の段階の断面図を示す。図８は、本開示の実施形態による、図７Ａ〜図７Ｇに相当する太陽電池の製造方法における操作を表したフローチャート８００である。
【００８０】
図７Ａ及びフローチャート８００の対応する操作８０２を参照すると、太陽電池の交互のＮ型及びＰ型エミッタ領域を製作する方法は、基板７０２上に配設された薄い誘電体層７０４上にシリコン層７０６を形成するステップを含む。
【００８１】
一実施形態では、基板７０２は単結晶シリコン基板、例えばバルク単結晶のＮ型ドープシリコン基板である。しかし、基板７０２は、大域的太陽電池基板上に設けられた多結晶シリコン層などの層でもよいことを理解すべきである。再度、図７Ａを参照すると、以下、より詳細に記載されるように、一実施形態においては、示されるように、基板７０２の受光面７０１はテクスチャ化される。一実施形態においては、薄い誘電体層は、約２ナノメートル以下の厚さを有するトンネル誘電体シリコン酸化物層である。
【００８２】
一実施形態では、シリコン層７０６は、アモルファスシリコン層である。１つのそのような実施形態においては、アモルファスシリコン層は、低圧化学気相成長法（ＬＰＣＶＤ）又はプラズマ化学気相成長法（ＰＥＣＶＤ）を使用して形成される。しかしながら、別の実施形態においては、アモルファスシリコンの代わりに多結晶シリコン層が使用される。
【００８３】
図７Ｂ及びフローチャート８００の対応する操作８０４を参照すると、第１の導電型のドーパント不純物種がシリコン層７０６に注入され、第１の注入領域７０８を形成し、シリコン層の非注入領域７０９（すなわち、プロセスのこの段階では注入されていないシリコン層７０６の残留部分）が生じる。
【００８４】
一実施形態においては、注入はイオンビーム注入又はプラズマ浸漬注入を用いることによって実施される。一実施形態においては、この第１の注入によりシリコンにＮ＋ドーパント原子（例えば、リン又はヒ素原子）を供給する。そのような特定の実施形態においては、リン又はヒ素原子又はイオンの注入には、シリコン層７０６内に、約１Ｅ１９〜１Ｅ２０原子／ｃｍ３の範囲のリン又はヒ素原子の濃度を形成するための注入を含む。
【００８５】
再度、操作８０４を参照すると、一実施形態においては、注入は第１のシャドーマスクを介して実施される。この例は、図１０に関連して記載される。１つのそのような実施形態においては、第１の導電型のドーパント不純物種は、第１のスリットパターンを有する第１のシャドーマスクを介して注入される。一実施形態においては、第１のシャドーマスクは、シリコン層７０６に近接して位置付けされるが、シリコン層７０６から離れているグラファイトシャドーマスクである。
【００８６】
次に、図７Ｃ及びフローチャート８００の対応する操作８０６を参照すると、補助不純物種がシリコン層７０６の第１の注入領域７０８に注入される。補助不純物種は、第１の導電型のドーパント不純物種とは異なる。加えて、一実施形態においては、補助不純物種の対応領域は、シリコン層７０６の深さにおいて、それぞれ元の第１の注入領域７０８の深さ未満となるように注入される。したがって、変更された第１の注入領域７０８'が形成され、一実施形態においては、図７Ｃに示されるように、変更された第１の注入領域７０８'は、リン（又はヒ素）のみの領域７５２である下部７５２と、リン（又はヒ素）と補助不純物種の領域である上部７５０と、を有する。
【００８７】
一実施形態においては、第１の注入領域に注入される補助不純物種は、窒素原子若しくはイオン、炭素原子若しくはイオン、又は酸素原子若しくはイオンなどであるが、これらに限定されない種である。用語「イオン」は、更なる水素原子に結合した、ドーパント種の１又は複数の原子を含有する分子イオンを含んでもよいと理解すべきである。一実施形態においては、補助不純物種は窒素であり、Ｎ２又はＮＨ３を用いた注入によって供給される。一実施形態においては、補助不純物種は炭素であり、ＣＨ４又はアセチレンなどの炭化水素又は場合によってはメチルシランを用いた注入によって提供される。一実施形態においては、補助不純物種は酸素であり、Ｎ２Ｏ又はＯ２を用いた注入によって提供される。
【００８８】
一実施形態においては、注入はイオンビーム注入又はプラズマ浸漬注入を用いることによって実施される。一実施形態においては、この第２の注入は、最終的には、シリコン層１０６のＮ＋領域の上部に窒素原子、炭素原子又は酸素原子を供給する。そのような特定の実施形態においては、第２の注入の注入は、シリコン層１０６内における、約１Ｅ１９〜１Ｅ２１原子／ｃｍ３の範囲の窒素、炭素又は酸素原子の濃度を形成する。一実施形態においては、補助不純物種の拡散は、シリコン層１０６の表面下の最初の１０００オングストローム内に優位に局在する。
【００８９】
再度、操作８０６を参照すると、一実施形態においては、注入は第２のシャドーマスクを介して実施される。この例は、図１０に関連して記載される。１つのそのような実施形態においては、補助不純物種は、第１のスリットパターンを有する第２のシャドーマスクを介して注入される。以下、より詳細に記載されるように、第１のスリットパターンは、操作８０４と関連して記載した上記第１のスリットパターンと同じであっても、それにわずかに変更を加えてもよい。一実施形態においては、第２のシャドーマスクは、シリコン層７０６に近接して位置付けされるが、シリコン層７０６から離れているグラファイトシャドーマスクである。
【００９０】
上に言及したように、第１の注入領域７０８への補助不純物種の注入には、一実施形態では、第１のスリットパターン（すなわち、元の領域７０８を形成するために使用したスリットパターン）を有する第２のシャドーマスクを介した注入を含み得る。第１の実施形態においては、第２のシャドーマスクは第１のスリットパターンと同じスリットパターンを有し、スリットの寸法は第１のシャドーマスクのものと同じである。一例として、図９Ａは、同じ寸法の整合されたスリットパターンを用いて形成した、変更された第１の注入領域７０８'の断面図を示す。補助原子領域７５０は、シリコン層７０６内においてＮ＋領域７５２と整合する。
【００９１】
しかしながら、図９Ｂは、同じ寸法の非整合スリットパターンを用いて形成した、変更された第１の注入領域７０８'の断面図を示す。補助不純物種領域７５０'はシリコン層７０６内においてＮ＋領域７５２'と整合しない。つまり、補助不純物種領域７５０'の一部はＮ＋領域７５２'内に形成されるが、補助不純物種領域７５０'の一部はＮ＋領域７５２'の外に形成される。補助不純物種領域を完全にＮ＋領域内に形成することが好ましい場合もある。
【００９２】
このため、一実施形態において、図９Ｃは、より小さな（例えばより狭い）寸法のスリットパターンを用いて形成した、変更された第１の注入領域７０８'の断面図を示す。補助不純物種領域７５０"はＮ＋領域７５２"よりも狭く、かつ完全にＮ＋領域７５２"内に形成される。１つのそのような実施形態においては、第２のマスクのスリットにより狭い寸法を用いることで、補助不純物種がＮ＋領域の外に注入されるリスクなしに非整合許容範囲を可能にする。
【００９３】
図７Ｄ及びフローチャート８００の対応する操作８０８を参照すると、第２の導電型のドーパント不純物種がシリコン層７０６に注入され、第２の注入領域７１０を形成し、シリコン層の非注入領域７１２（すなわち、上記の注入プロセスのいずれの間においても実質的に注入されなかったシリコン層７０６の残留部分）が生じる。
【００９４】
第１及び第２の注入プロセスの場合と同じく、一実施形態においては、注入はイオンビーム注入又はプラズマ浸漬注入を用いることによって実施される。一実施形態においては、この第３の注入は、シリコンにＰ＋ドーパント原子（例えばホウ素原子）を供給する。そのような特定の実施形態においては、ホウ素原子又はイオンの注入には、シリコン層７０６内における、約１Ｅ１９〜１Ｅ２０原子／ｃｍ３の範囲のホウ素原子の濃度を形成するための注入を含む。
【００９５】
再度、操作８０８を参照すると、一実施形態においては、注入は第３のシャドーマスクを介して実施される。この例は、図１０に関連して記載される。１つのそのような実施形態においては、第２の導電型のドーパント不純物種は、第１のスリットパターンとは異なる第２のスリットパターンを有する第３のシャドーマスクを介して注入される。１つのそのような実施形態においては、第１のスリットパターン及び第２のスリットパターンは、一次元櫛型フィンガパターンをともに形成する。第１及び第２のシャドーマスクの場合と同じく、一実施形態においては、第３のシャドーマスクは、シリコン層７０６に近接して位置付けされるが、シリコン層７０６から離れているグラファイトシャドーマスクである。
【００９６】
図７Ｅ及びフローチャート８００の対応する操作８１０を参照すると、シリコン層７０６の残留非注入領域７１２は、例えば、選択的エッチングプロセスによって除去され、シリコン層７０６の変更された第１の注入領域７０８'及び第２の注入領域７１０が保持される。
【００９７】
実施形態では、変更された第１の注入領域７０８'を形成するために操作８０６で提供される補助不純物種は、変更された第１の注入領域７０８'のエッチングを抑制する（例えば、変更された第１の注入領域７０８'のエッチング速度を遅くする）。１つのそのような実施形態においては、補助注入種は、エッチング選択比に作用するために用いられ、意図的に、より浅い拡散（例えば、表面近傍）を実現するためにより低いエネルギーで注入される。更に、そのような補助種の量は、特に、それらを含むことの唯一の理由が、操作８１０でＮ＋領域のエッチングを抑制することである場合、後のウェット及び／又はドライエッチング／洗浄操作において低減しても、更には完全に除去してもよい。
【００９８】
再度、図９Ａ及び図９Ｃを参照すると、一実施形態においては、補助不純物種の対応領域は、完全に、元の第１の注入領域７０８のそれぞれの内部にある。特定の実施形態においては、図９Ｃのみを参照すると、補助不純物種の対応領域は、それぞれの第１の注入領域の幅よりも狭い幅を有する。いずれの場合においても、一実施形態においては、図９Ａ及び図９Ｃに示されるように、得られるエッチング幅は、補助不純物種の領域７５０又は領域７５０"の幅によって決定される。図９Ｃの場合、したがって、一実施形態においては、シリコン層７０６の残留非注入領域の除去には、変更された第１の注入領域７０８'の補助不純物種の対応領域７５０"を含まない部分の除去を更に含む。比較のため、図９Ｂを参照すると、そのような得られるエッチングプロファイルには、Ｎ＋領域の外に形成された、補助不純物種を有する領域を含む。上述のチェーサーの注入に、より狭い寸法のスリットを有する補助不純物種注入マスクの使用が考慮され得るのはこの理由のためである。
【００９９】
一実施形態においては、シリコン層７０６の残留非注入領域７１２は水酸化物系ウェットエッチング液によって除去され、更に、薄い誘電体層７０４の露出部が除去され、基板７０２内にトレンチ７１４が形成される。トレンチは、基板７０２のテクスチャ化部をトレンチ底部として提供するように形成してもよい。一実施形態においては、トレンチ７１４の位置は、シリコン層７０６の第１の注入領域７０８'及び第２の注入領域７１０によって決定されるため、図７Ｅに示されるように、トレンチ７１４はシリコン層７０６の第１の注入領域７０８'と第２の注入領域７１０との間に自己整合されて形成される。一実施形態においては、水酸化物系ウェットエッチング液処理に続いて、フッ化水素酸／オゾン（ＨＦ／Ｏ３）ウェット清浄処理が行われる。
【０１００】
受光面７０１のテクスチャ化と自己整合トレンチ７１４形成のタイミングが異なってもよいことは理解すべきである。例えば、一実施形態においては、図７Ａ〜図７Ｇに示されるように、受光面７０１のテクスチャ化はトレンチ７１４の形成／テクスチャ化に先行する別個のプロセスで実施される。しかしながら、別の実施形態においては、受光面７０１のテクスチャ化はトレンチ７１４の形成／テクスチャ化と同じプロセスにて実施される。更に、トレンチ７１４の形成／テクスチャ化のタイミングは、第１の注入領域７０８'及び第２の注入領域７１０を結晶化するために使用されるアニールプロセスに対し異なってもよい。例えば、一実施形態においては、図７Ｅに示されるように、トレンチ７１４の形成／テクスチャ化は、シリコン層７０６の残留非注入領域７１２を除去するために使用されるプロセスにて実施される。しかしながら、別の実施形態においては、トレンチ７１４の形成／テクスチャ化は、シリコン層７０６の残留非注入領域７１２の除去及びその後のアニールプロセスに続いて実施される。一実施形態では、テクスチャ化表面（トレンチ７１４内にあるか表面７０１にあるかを問わず）は、入射光を散乱させることによって太陽電池の受光及び／又は露出表面から反射される光の量を減少させるための、規則的又は不規則的な形状の表面を有するものであってよい。
【０１０１】
図７Ｆ及びフローチャート８００の対応する操作８１２を参照すると、シリコン層７０６の第１の注入領域７０８'及び第２の注入領域７１０がアニールされ、ドープされた多結晶シリコンエミッタ領域７１６及び７１８がそれぞれ形成される。一実施形態では、アニーリングはおよそ摂氏８５０〜１１００度の範囲の温度でおよそ１〜１００分の範囲の間実施される。一実施形態においては、加熱又はアニーリング中に光リンドーパントドライブが実施される。更なる実施形態は、受光面７０１上へのパッシベーション又は反射防止コーティング層７２０の形成を含み得る。この例は図７Ｇに示され、以下に記載される。
【０１０２】
一般に、シリコン層７０６の非注入エリアのエッチング（すなわち除去）は、高温アニール及び活性化プロセスの実施前に完了することが最も有利とされ得るが、上記のように、特定の注入条件では、テクスチャ化エッチングにおける反応性が（例えば非注入領域に対して）本質的により高くなる可能性があることは理解すべきである。このような場合では、高温アニールはトレンチのエッチング前に実施され得る。
【０１０３】
図７Ｇを参照すると、導電性コンタクト７２２及び７２４は、第１のドープされた多結晶シリコンエミッタ領域７１６及び第２のドープされた多結晶シリコンエミッタ領域７１８それぞれに接触するように作製される。一実施形態においては、コンタクトは、まず、絶縁層７４０を堆積させ、この絶縁層７４０を、穴を有するようにパターニングし、その後、この穴内に１又は複数の導電層を形成することによって作製される。一実施形態では、導電性コンタクト７２２及び７２４は金属を含み、堆積、リソグラフ法、及びエッチング法、又はその代わりに、プリンティング法によって形成される。
【０１０４】
図７Ｇを再度参照すると、例示的な実施形態においては、バックコンタクト型太陽電池は、受光面７０１及び裏面を有する結晶シリコン基板７０２を含む。第１の多結晶シリコンエミッタ領域７１６が結晶シリコン基板７０２上に配設される。第１の多結晶シリコンエミッタ領域７１６には、第１の導電型のドーパント不純物種（例えば、リン又はヒ素原子）がドープされ、更に、第１の導電型のドーパント不純物種とは異なる補助不純物種（例えば、窒素原子、炭素原子及び／又は酸素原子）を含む。第２の多結晶シリコンエミッタ領域７１８は結晶シリコン基板７０２の上方に配設され、第１の多結晶シリコンエミッタ領域７１６に隣接してはいるが、第１の多結晶シリコンエミッタ領域７１６から離れている。第２の多結晶シリコンエミッタ領域７１８には第２の反対の導電型のドーパント不純物種（例えばホウ素原子）がドープされる。第１及び第２の導電性コンタクト構造７２２及び７２４は第１及び第２の多結晶シリコンエミッタ領域７１６及び７１８にそれぞれ電気的に接続される。
【０１０５】
別の態様においては、図１０は、本開示の一実施形態による、移動するウェハ及び固定されたシャドーマスクを含む、パターン注入用インラインプラットフォームの断面図を概略的に示す。
【０１０６】
図１０を参照すると、インラインプラットフォーム１０００は、シリコンの層７０６を有するインプットウェハのためのウェハインプット領域を含む。第１のステーション１０５０は、第１のシャドーマスクを介して、基板上方に配設された材料層７０６の第１の領域に第１の導電型のドーパント不純物原子を注入するように構成される。第２のステーション１０５２は、第２のシャドーマスクを介して、材料層７０６の第１の領域に補助不純物種を注入するように構成される。第３のステーション１０５４は、第３のシャドーマスクを介して、材料層７０６の第２の異なる領域に第２の異なる導電型のドーパント不純物原子を注入するように構成される。特定の実施形態においては、図１０のアウトプットウェハによって例示されるように、第１のステーション１０５０は、リン（又は、その代わりに、ヒ素原子）又はイオンを注入するように構成され、第３のステーション１０５４は、ホウ素原子又はイオンを注入するように構成され、第２のステーション１０５２は、窒素原子又はイオン（又は、その代わりに、炭素原子若しくはイオン又は酸素原子若しくはイオン）を注入するように構成される。
【０１０７】
再度、図１０を参照すると、注入中、固定されたグラファイトマスクなどの固定されたステンシルマスク１００２は基板の近傍に、しかし基板に接触せずに、保持される。３つの対応するスリットパターンを有する１つのマスクとして示されるが、通常、モジュール１０５０、１０５２及び１０５４のそれぞれに対し、個別のシャドーマスクが使用されることは理解すべきである。受容基板からの間隔に使用可能な距離は、イオンビームが平行化され得る程度によって決定されてもよい。一般的な間隔は５０〜２５０マイクロメートルであってもよく、Ｓｉソーラーウェハ基板とほぼ同じオーダーの厚さである。しかしながら、この間隔は、シャドーマスクの下端下における（垂直からの）発散角が最小になる条件下では、１０００マイクロメートル（１ｍｍ）に達してもよい。一実施形態においては、得られる注入領域のパターンは一次元櫛型フィンガパターンである。
【０１０８】
１又は複数の実施形態によれば、したがって、パターンＢイオン注入と、相補的なＰ注入ドーピング及び浅いＮイオン表面改質（エッチング耐性のため）との組み合わせは、ポリシリコン系ｎ及びｐドープエミッタ構造をドープ、パターニング及び分離するために現在使用されている、大幅に遅く、あまり直接的ではない手法に実質的に取って代わる可能性がある。２つ以上のパターンイオン注入ステップを１つの高真空プロセスシーケンスに統合及び整合しようとする新たなプラットフォームは、ブランケット堆積、パターニング及び高温ドーパント拡散ステップ並びに後の、トレンチ分離シーケンスで使用するための酸化膜マスクのパターニングを含む、ポリシリコン堆積とテクスチャ化／洗浄操作との間の本質的にすべてのフロントエンドプロセスに取って代わることのできる極めて高いスループットフローを促進し得る。これらすべては、より低いエネルギーで表面近傍にＮ又はＣを注入することによって浅いマスキング層を形成することが可能な、注入のみに基づくスキームを用いて回避される可能性がある。露出した非注入ポリシリコン膜の選択的Ｓｉエッチングを可能にすることによって、本明細書中に記載されるようなプロセスフローは、高効率ｎ＋及びｐ＋ポリシリコンエミッタの形成及び分離に重要なトレンチ分離機能を備える、ポリシリコンエミッタ領域に基づくバックコンタクト型太陽電池のための簡略化された手法を可能にできる。
【０１０９】
したがって、パターニング性能を備えた、高効率太陽光発電用途向けの新たな高スループットイオン注入ツールの導入は、櫛型バックコンタクト型（ＩＢＣ）太陽電池の製造に適用可能であってもよい。特に、物理的及び化学的変化がイオン注入操作の実施に関連する場合では、そのような注入を用いて自己整合トレンチパターンの形成を可能にすることができる。
【０１１０】
全体として、特定の材料が具体的に上述されたが、いくつかの材料は、本開示の実施形態の趣旨及び範囲を逸脱しない限り、他のそのような実施形態と直ちに置換され得る。例えば、一実施形態では、ＩＩＩ−Ｖ族材料基板等の、異なる材料基板をシリコン基板の代わりに用いることができる。別の実施形態においては、多結晶（polycrystalline）又は多結晶（multi-crystalline）シリコン基板が使用される。更に、特に、太陽電池の裏面のエミッタ領域に関し、Ｎ＋型ドーピング、次いで、Ｐ＋型ドーピングの順序で記載されている場合、企図される他の実施形態は、導電型を反対の順序、例えば、それぞれ、Ｐ＋型ドーピング、次いで、Ｎ＋型ドーピングで含むことは理解すべきである。加えて、バックコンタクト型太陽電池の配置構成についてかなり述べているが、本明細書中に記載される手法はフロントコンタクト型太陽電池にも適用してもよいことは理解すべきである。概して、本明細書中に記載される実施形態は、高効率櫛型バックコンタクト（ＩＢＣ）型太陽電池の製造用のより低いコスト、高スループットのイオン注入プラットフォームを提供するために実施してもよい。特定の実施形態は、注入によって形成されるエミッタ領域間に自己整合トレンチを生じさせるための有利な手法を提供することができる。
【０１１１】
したがって、イオン注入を用いた太陽電池エミッタ領域の製造方法及び結果として生じる太陽電池が開示されてきた。
【０１１２】
具体的な実施形態が上述されてきたが、これらの実施形態は、特定の機構に関して単一の実施形態のみが説明される場合であっても、本開示の範囲を限定することを意図するものではない。本開示で提供される機構の実施例は、別段の定めがある場合を除き、制約的であることよりも、むしろ例示的であることを意図するものである。上記の説明は、本開示の利益を有する当業者には明らかとなるような、変更、修正、及び等価物を包含することを意図するものである。
【０１１３】
本開示の範囲は、本明細書で対処される問題のいずれか又はすべてを軽減するか否かにかかわらず、本明細書で（明示的又は暗示的に）開示される、あらゆる機構又は機構の組み合わせ、若しくはそれらのあらゆる一般化を含む。したがって、本出願（又は、本出願に対する優先権を主張する出願）の実施の間に、任意のそのような機構の組み合わせに対して、新たな請求項を形式化することができる。具体的には、添付の特許請求の範囲を参照して、従属請求項からの機構を、独立請求項の機構と組み合わせることができ、それぞれの独立請求項からの機構を、任意の適切な方式で、単に添付の特許請求の範囲で列挙される具体的な組み合わせのみではなく、組み合わせることができる。
【０１１４】
一実施形態においては、太陽電池の交互のＮ型及びＰ型エミッタ領域の製造方法は、基板上にシリコン層を形成するステップを含む。第１の導電型のドーパント不純物原子が、第１のシャドーマスクを介して、シリコン層内に注入され、第１の注入領域を形成し、シリコン層の非注入領域が生じる。第２の反対の導電型のドーパント不純物原子が、第２のシャドーマスクを介して、シリコン層の非注入領域の一部に注入され、第２の注入領域を形成し、シリコン層の残留非注入領域が生じる。シリコン層の残留非注入領域は選択的エッチングプロセスによって除去され、シリコン層の第１の注入領域及び第２の注入領域は保持される。シリコン層の第１の注入領域及び第２の注入領域がアニールされ、ドープされた多結晶シリコンエミッタ領域が形成される。
【０１１５】
一実施形態においては、シリコン層を形成するステップは、水素化アモルファスシリコン層を形成するステップを含む。
【０１１６】
一実施形態においては、水素化アモルファスシリコン層を形成するステップは、プラズマ化学気相成長法（ＰＥＣＶＤ）を使用するステップを含む。
【０１１７】
一実施形態においては、シリコン層の残留非注入領域を選択的エッチングプロセスにより除去するステップは、水酸化物系ウェットエッチング液を使用して基板の露出部をテクスチャ化するステップを含む。
【０１１８】
一実施形態においては、シリコン層の第１の注入領域及び第２の注入領域をアニールするステップは、基板の露出部への低量のＰ型ドーパント注入を実施するステップを含む。
【０１１９】
一実施形態においては、シリコン層を形成するステップは、基板上に配設された薄い誘電体層上にシリコン層を形成するステップを含み、基板は単結晶シリコン基板である。
【０１２０】
一実施形態においては、第１及び第２のシャドーマスクを介して注入するステップは、第１及び第２のグラファイトシャドーマスクを介してそれぞれ注入するステップを含み、第１及び第２のグラファイトシャドーマスクは、順次、シリコン層に近接して位置付けされるが、シリコン層から離れている。
【０１２１】
一実施形態においては、方法は、ドープされた多結晶シリコンエミッタ領域上に導電性コンタクトを形成するステップを更に含む。
【０１２２】
一実施形態においては、太陽電池のエミッタ領域の製造方法は、基板上にシリコン層を形成するステップを含む。カルボシラン層が、このシリコン層上に形成される。ドーパント不純物原子が、シャドーマスクを介して、カルボシラン層及びシリコン層内に注入され、注入済みシリコン領域及び対応するカルボシラン層の自己整合注入領域を形成し、シリコン層の非注入領域及び対応するカルボシラン層の非注入領域が生じる。シリコン層の非注入領域及びカルボシラン層の非注入領域は除去される。除去中、カルボシラン層の注入領域はシリコン層の注入領域を保護する。シリコン層の注入領域はアニールされ、ドープされた多結晶シリコンエミッタ領域を形成する。
【０１２３】
一実施形態においては、方法は、アニーリング後に、カルボシラン層の注入領域を除去するステップ及びドープされた多結晶シリコンエミッタ領域上に導電性コンタクトを形成するステップを更に含む。
【０１２４】
一実施形態においては、方法は、カルボシラン層の注入領域を貫通して、ドープされた多結晶シリコンエミッタ領域上に導電性コンタクトを形成するステップを更に含む。
【０１２５】
一実施形態においては、シリコン層を形成するステップは、水素化アモルファスシリコン層を形成するステップを含む。
【０１２６】
一実施形態においては、水素化アモルファスシリコン層を形成するステップ及びカルボシラン層を形成するステップは、プラズマ化学気相成長法（ＰＥＣＶＤ）を使用するステップを含む。
【０１２７】
一実施形態においては、シリコン層の非注入領域及びカルボシラン層の非注入領域を除去するステップは、水酸化物系ウェットエッチング液を使用して基板の露出部をテクスチャ化するステップを含む。
【０１２８】
一実施形態においては、シリコン層を形成するステップは、基板上に配設された薄い誘電体層上にシリコン層を形成するステップを含み、基板が単結晶シリコン基板である。
【０１２９】
一実施形態においては、シャドーマスクを介して注入するステップは、グラファイトシャドーマスクを介して注入するステップを含み、グラファイトシャドーマスクは、シリコン層に近接して位置付けされるが、シリコン層から離れている。
【０１３０】
一実施形態においては、バックコンタクト型太陽電池は、受光面及び裏面を有する単結晶シリコン基板を含む。薄い誘電体層が単結晶シリコン基板の裏面上に配設される。多結晶シリコンエミッタ領域が薄い誘電体層上に配設される。多結晶シリコンエミッタ領域には不純物原子がドープされる。カルボシラン層が、多結晶シリコンエミッタ領域上に配設され、多結晶シリコンエミッタ領域と整合される。導電性コンタクト構造がカルボシラン層を貫通して多結晶シリコンエミッタ領域上に配設される。
【０１３１】
一実施形態においては、カルボシラン層にも不純物原子がドープされる。
［項目１］
太陽電池の交互のＮ型及びＰ型エミッタ領域の製造方法であって、
基板上にシリコン層を形成するステップと、
第１のシャドーマスクを介して、複数の第１の導電型のドーパント不純物原子を上記シリコン層に注入して、複数の第１の注入領域を形成し、上記シリコン層の複数の非注入領域を生じさせるステップと、
第２のシャドーマスクを介して、複数の第２の反対の導電型のドーパント不純物原子を上記シリコン層の上記複数の非注入領域の一部に注入して、複数の第２の注入領域を形成し、上記シリコン層の残留する複数の非注入領域を生じさせるステップと、
上記シリコン層の残留する上記複数の非注入領域を選択的エッチングプロセスによって除去し、上記シリコン層の上記複数の第１の注入領域及び上記複数の第２の注入領域を保持するステップと、
上記シリコン層の上記複数の第１の注入領域及び上記複数の第２の注入領域をアニールし、複数のドープされた多結晶シリコンエミッタ領域を形成するステップと、を含む、方法。
［項目２］
上記シリコン層を形成するステップが、水素化アモルファスシリコン層を形成するステップを含む、項目１に記載の方法。
［項目３］
上記水素化アモルファスシリコン層を形成するステップが、プラズマ化学気相成長法（ＰＥＣＶＤ）を使用するステップを含む、項目２に記載の方法。
［項目４］
上記シリコン層の上記複数の残留非注入領域を上記選択的エッチングプロセスにより除去するステップが、水酸化物系ウェットエッチング液を使用して上記基板の複数の露出部をテクスチャ化するステップを含む、項目１に記載の方法。
［項目５］
上記シリコン層の上記複数の第１の注入領域及び上記複数の第２の注入領域をアニールするステップが、上記基板の複数の露出部への低量のＰ型ドーパント注入を実施するステップを含む、項目１に記載の方法。
［項目６］
上記シリコン層を形成するステップが、上記基板上に配設された薄い誘電体層上に上記シリコン層を形成するステップを含み、上記基板が単結晶シリコン基板である、項目１に記載の方法。
［項目７］
上記第１及び第２のシャドーマスクを介して注入する上記ステップが、第１及び第２のグラファイトシャドーマスクを介してそれぞれ注入するステップを含み、上記第１及び第２のグラファイトシャドーマスクが、順次、上記シリコン層に近接して位置付けされるが、上記シリコン層から離れている、項目１に記載の方法。
［項目８］
上記複数のドープされた多結晶シリコンエミッタ領域上に複数の導電性コンタクトを形成するステップを更に含む、項目１に記載の方法。
［項目９］
項目１に記載の方法に従って製造される太陽電池。
［項目１０］
太陽電池のエミッタ領域を製造する方法であって、
基板上にシリコン層を形成するステップと、
上記シリコン層上にカルボシラン層を形成するステップと、
シャドーマスクを介して、複数のドーパント不純物原子を上記カルボシラン層及び上記シリコン層に注入し、複数の注入済みシリコン領域及び対応する上記カルボシラン層の複数の自己整合注入領域を形成し、上記シリコン層の複数の非注入領域及び対応する上記カルボシラン層の複数の非注入領域を生じさせるステップと、
上記シリコン層の上記複数の非注入領域及び上記カルボシラン層の上記複数の非注入領域を除去するステップであって、上記除去中、上記カルボシラン層の上記複数の注入領域が上記シリコン層の上記複数の注入領域を保護する、ステップと、
上記シリコン層の上記複数の注入領域をアニーリングし、複数のドープされた多結晶シリコンエミッタ領域を形成するステップと、を含む、方法。
［項目１１］
上記アニーリング後に、上記カルボシラン層の上記複数の注入領域を除去するステップと、
上記複数のドープされた多結晶シリコンエミッタ領域上に複数の導電性コンタクトを形成するステップと、を更に含む、項目１０に記載の方法。
［項目１２］
上記カルボシラン層の上記複数の注入領域を貫通して、上記複数のドープされた多結晶シリコンエミッタ領域上に複数の導電性コンタクトを形成するステップを更に含む、項目１０に記載の方法。
［項目１３］
上記シリコン層を形成するステップが、水素化アモルファスシリコン層を形成するステップを有する、項目１０に記載の方法。
［項目１４］
上記水素化アモルファスシリコン層を形成するステップ及び上記カルボシラン層を形成するステップが、プラズマ化学気相成長法（ＰＥＣＶＤ）を使用するステップを含む、項目１３に記載の方法。
［項目１５］
上記シリコン層の上記複数の非注入領域及び上記カルボシラン層の上記複数の非注入領域を除去するステップが、水酸化物系ウェットエッチング液を使用して上記基板の複数の露出部をテクスチャ化するステップを含む、項目１０に記載の方法。
［項目１６］
上記シリコン層を形成するステップが、上記基板上に配設された薄い誘電体層上に上記シリコン層を形成するステップを含み、上記基板が単結晶シリコン基板である、項目１０に記載の方法。
［項目１７］
上記シャドーマスクを介して注入するステップが、グラファイトシャドーマスクを介して注入するステップを含み、上記グラファイトシャドーマスクが、上記シリコン層に近接して位置付けされるが、上記シリコン層から離れている項目１０に記載の方法。
［項目１８］
項目１０に記載の方法に従って製造される太陽電池。
［項目１９］
バックコンタクト型太陽電池であって、
受光面及び裏面を有する単結晶シリコン基板と、
上記単結晶シリコン基板の上記裏面上に配設される薄い誘電体層と、
上記薄い誘電体層上に配設される多結晶シリコンエミッタ領域であって、上記多結晶シリコンエミッタ領域に複数の不純物原子がドープされる、多結晶シリコンエミッタ領域と、
上記多結晶シリコンエミッタ領域上に配設され、上記多結晶シリコンエミッタ領域と整合されるカルボシラン層と、
上記カルボシラン層を貫通して上記多結晶シリコンエミッタ領域上に配設される導電性コンタクト構造と、を備える、バックコンタクト型太陽電池。
［項目２０］
上記カルボシラン層にも上記複数の不純物原子がドープされる、項目１９に記載のバックコンタクト型太陽電池。
【図１Ａ】
0006636913.tif 000002
【図１Ｂ】
0006636913.tif 000003
【図１Ｃ】
0006636913.tif 000004
【図１Ｄ】
0006636913.tif 000005
【図１Ｅ】
0006636913.tif 000006
【図２】
0006636913.tif 000007
【図３Ａ】
0006636913.tif 000008
【図３Ｂ】
0006636913.tif 000009
【図３Ｃ】
0006636913.tif 000010
【図３Ｄ】
0006636913.tif 000011
【図３Ｅ】
0006636913.tif 000012
【図４】
0006636913.tif 000013
【図５Ａ】
0006636913.tif 000014
【図５Ｂ】
0006636913.tif 000015
【図６Ａ】
0006636913.tif 000016
【図６Ｂ】
0006636913.tif 000017
【図７Ａ】
0006636913.tif 000018
【図７Ｂ】
0006636913.tif 000019
【図７Ｃ】
0006636913.tif 000020
【図７Ｄ】
0006636913.tif 000021
【図７Ｅ】
0006636913.tif 000022
【図７Ｆ】
0006636913.tif 000023
【図７Ｇ】
0006636913.tif 000024
【図８】
0006636913.tif 000025
【図９Ａ】
0006636913.tif 000026
【図９Ｂ】
0006636913.tif 000027
【図９Ｃ】
0006636913.tif 000028
【図１０】
0006636913.tif 000029